(57)【要約】【課題】接合強度の高いろう付継手を備えたアルミニウム接合体、その製造方法及びこのアルミニウム接合体に用いられるブレージングシートを提供する。【解決手段】アルミニウム接合体１は、第１部品２と、第２部品３と、第１部品２と第２部品３との間に介在し、両者を接合するろう付継手４と、を有している。第１部品２は、アルミニウム合金からなる心材２１と、心材２１上に存在するろう材層２２と、を備えたブレージングシート２０である。第２部品３は、アルミニウム材から構成されている。ろう付継手は、１５０ＭＰａ以上の接合強度を有している。【選択図】図１
2020093267.tif 000002
【特許請求の範囲】
【請求項１】
第１部品と、第２部品と、前記第１部品と前記第２部品との間に介在し、両者を接合するろう付継手と、を有するアルミニウム接合体であって、
前記第１部品は、アルミニウム合金からなる心材と、前記心材上に存在するろう材層と、を備えたブレージングシートであり、
前記ろう付継手は、１５０ＭＰａ以上の接合強度を有する、アルミニウム接合体。
【請求項２】
前記ろう付継手は、Ｍｇ：０．２５質量％以上を含有するアルミニウム合金からなるろう材を有している、請求項１に記載のアルミニウム接合体。
【請求項３】
請求項１または２に記載のアルミニウム接合体における前記第１部品となるブレージングシートであって、
Ｍｇ：０．３０質量％以上１．８０質量％未満を含むアルミニウム合金からなる心材と、
Ａｌ−Ｓｉ系合金からなり、５〜２１５μｍの厚みを有し、前記心材上に積層されたろう材層と、を備え、
前記ろう材層の厚みＸ［μｍ］と前記心材中のＭｇ量Ｙ［質量％］とが下記式（１）または下記式（２）のいずれかを満たす、ブレージングシート。
Ｙ≧Ｘ／１２０（但し、Ｘ≧３６）  ・・・（１）
Ｙ≧０．３０（但し、Ｘ＜３６）    ・・・（２）
【請求項４】
請求項１または２に記載のアルミニウム接合体の製造方法であって、
Ｍｇ：０．３０質量％以上１．８０質量％未満を含むアルミニウム合金からなる心材と、Ａｌ−Ｓｉ系合金からなり、５〜２１５μｍの厚みを有し、前記心材上に積層されたろう材層と、を備え、前記ろう材層の厚みＸ［μｍ］と前記心材中のＭｇ量Ｙ［質量％］とが下記式（１）または下記式（２）のいずれかを満たすブレージングシートからなる第１部品を準備し、
前記第２部品を準備し、
前記第１部品と前記第２部品とをろう付する、アルミニウム接合体の製造方法。
Ｙ≧Ｘ／１２０（但し、Ｘ≧３０）  ・・・（１）
Ｙ≧０．３０（但し、Ｘ＜３０）    ・・・（２）
【請求項５】
前記ブレージングシートは、Ｍｇ：０．８０質量％以上６．５０質量％未満を含有するアルミニウム合金からなり、前記心材と前記ろう材層との間に介在する中間材を有する、請求項４に記載のアルミニウム接合体の製造方法。
【請求項６】
前記中間材には、更に、Ｓｉ：０質量％超え１３．０質量％未満が含まれている、請求項５に記載のアルミニウム接合体の製造方法。
【請求項７】
前記ろう材層中に、更に、Ｍｇ：０質量％超え０．６０質量％以下が含まれている前記ブレージングシートからなる前記第１部品を用い、前記第１部品と前記第２部品とを、不活性ガス中においてフラックスを用いずにろう付する、請求項４〜６のいずれか１項に記載のアルミニウム接合体の製造方法。
【請求項８】
前記ろう材層には、更に、Ｂｉ：０．０１０質量％以上０．０６０質量％未満が含まれている、請求項４〜７のいずれか１項に記載のアルミニウム接合体の製造方法。
【請求項９】
前記ろう付を行った後、前記アルミニウム接合体に溶体化処理を行い、次いで、前記アルミニウム接合体に人工時効処理を行う、請求項４〜８のいずれか１項に記載のアルミニウム接合体の製造方法。
【発明の詳細な説明】
【技術分野】
【０００１】
本発明は、アルミニウム接合体、その製造方法及びこのアルミニウム接合体に用いられるブレージングシートに関する。
【背景技術】
【０００２】
アルミニウム製品は、比強度が高い、熱伝導性に優れている、電気伝導性を有する等の特性を活かし、様々な分野で使用されている。例えば、航空機に使用される熱交換器等の、高い強度が要求されるアルミニウム製品は、６０００系合金等の比較的高い強度を有するアルミニウム合金からなる部品を有している。このようなアルミニウム製品を作製する場合には、アルミニウム材（アルミニウム及びアルミニウム合金を含む。以下同じ。）からなる複数の部品をディップろう付によって接合する方法が採用されている。
【０００３】
ディップろう付では、まず、機械加工等によりアルミニウム材からなる複数の部品を作製する。そして、これらの部品を所望の形状に組み立てて組立体を準備する。この組立体を溶融したフラックス浴中に浸漬することにより、複数の部品をろう付する（例えば、特許文献１）。
【先行技術文献】
【特許文献】
【０００４】
【特許文献１】特開昭６３−３１７２５８号公報
【発明の概要】
【発明が解決しようとする課題】
【０００５】
従来、高い強度が要求されるアルミニウム製品を作製する場合には、アルミニウム製品を構成する各部品の強度を高くすることが求められているものの、部品同士を接合するろう付継手の接合強度についてはほとんど注目されていなかった。しかし、近年、例えば構造部品や摺動部品等に用いられるアルミニウム製品において、各部品の強度に加えて、ろう付継手の強度を高めることが要求されることがある。
【０００６】
本発明は、かかる背景に鑑みてなされたものであり、接合強度の高いろう付継手を備えたアルミニウム接合体、その製造方法及びこのアルミニウム接合体に用いられるブレージングシートを提供しようとするものである。
【課題を解決するための手段】
【０００７】
本発明の一態様は、第１部品と、第２部品と、前記第１部品と前記第２部品との間に介在し、両者を接合するろう付継手と、を有するアルミニウム接合体であって、
前記第１部品は、アルミニウム合金からなる心材と、前記心材上に存在するろう材層と、を備えたブレージングシートであり、
前記第２部品はアルミニウム材から構成されており、
前記ろう付継手は、１５０ＭＰａ以上の接合強度を有する、アルミニウム接合体にある。
【０００８】
本発明の他の態様は、前記の態様のおける前記第１部品となるブレージングシートであって、
Ｍｇ：０．３０質量％以上１．８０質量％未満を含むアルミニウム合金からなる心材と、
Ａｌ−Ｓｉ系合金からなり、５〜２１５μｍの厚みを有し、前記心材上に積層されたろう材層と、を備え、
前記ろう材層の厚みＸ［μｍ］と前記心材中のＭｇ量Ｙ［質量％］とが下記式（１）または下記式（２）のいずれかを満たす、ブレージングシートにある。
Ｙ≧Ｘ／１２０（但し、Ｘ≧３６）  ・・・（１）
Ｙ≧０．３０（但し、Ｘ＜３６）    ・・・（２）
【０００９】
本発明のさらに他の態様は、前記の態様のアルミニウム接合体の製造方法であって、
Ｍｇ：０．３０質量％以上１．８０質量％未満を含むアルミニウム合金からなる心材と、Ａｌ−Ｓｉ系合金からなり、５〜２１５μｍの厚みを有し、前記心材上に積層されたろう材層と、を備え、前記ろう材層の厚みＸ［μｍ］と前記心材中のＭｇ量Ｙ［質量％］とが下記式（１）または下記式（２）のいずれかを満たすブレージングシートからなる第１部品を準備し、
前記第２部品を準備し、
前記第１部品と前記第２部品とをろう付する、アルミニウム接合体の製造方法にある。
Ｙ≧Ｘ／１２０（但し、Ｘ≧３６）  ・・・（１）
Ｙ≧０．３０（但し、Ｘ＜３６）    ・・・（２）
【発明の効果】
【００１０】
前記アルミニウム接合体における第１部品は、アルミニウム合金からなる心材と、心材上に存在するろう材層と、を備えたブレージングシートである。そして、第１部品と第２部品とは、ブレージングシートのろう材層に由来するろう材を備えたろう付継手を介して接合されている。また、ろう付継手は、前記特定の範囲の接合強度を有している。それ故、前記アルミニウム接合体は、高い接合強度を有する用途に好適である。
【００１１】
また、前記の製造方法においては、前記特定のブレージングシートからなる第１部品と、アルミニウム材からなる第２部品とを別々に準備した後、両者のろう付を行う。第１部品を構成するブレージングシートの心材には、Ｍｇが含まれている。Ｍｇは、ろう付の初期段階において、ろう材層内に移動する。また、ろう付が進行し、ろう材層が溶融した後は、溶融ろう中に溶出する。そして、心材中のＭｇ量及びろう材層の厚みを前記特定の範囲とすることにより、溶融ろう中のＭｇ量を十分に多くすることができる。このような溶融ろうが凝固することにより、第１部品と第２部品との間に形成されるろう付継手のろう材を、Ｍｇによって強化することができる。
【００１２】
以上のように、前記の製造方法によれば、心材から拡散したＭｇによってろう付継手を強化し、ろう付継手の接合強度を格段に高めることができる。
【図面の簡単な説明】
【００１３】
【図１】実施例１における、アルミニウム接合体の一部断面図である。
【図２】実施例１における、ろう付前の第１部品と第２部品との当接部の一部断面図である。
【発明を実施するための形態】
【００１４】
前記アルミニウム接合体における第１部品は、ろう付後のブレージングシート、つまり、アルミニウム合金からなる心材と、心材上に存在するろう材層と、を有している。なお、第１部品のろう材層は、ろう付加熱中にブレージングシートから生じた溶融ろうの一部が心材の表面に残留した状態で凝固することによって形成される。
【００１５】
アルミニウム接合体における第１部品のろう材層、つまり、ろう付後のろう材層は、例えば、心材の表面上に形成されていてもよい。また、後述するように、ろう付前のブレージングシートが心材とろう材層との間に中間材を有する場合には、ろう材層は、中間材の表面上に形成されていてもよい。
【００１６】
心材を構成するアルミニウム合金としては、Ｍｇを含むアルミニウム合金の中から所望の特性に応じて適切な合金を採用することができる。心材は、例えば、比較的強度の高いＪＩＳ  Ａ６０００系合金またはＡ７０００系合金から構成されていてもよい。なお、心材の具体的な組成の例については、後述する。
【００１７】
第２部品は、アルミニウム材からなり、ろう付継手を介して第１部品に接合されている。第２部品を構成するアルミニウム材としては、アルミニウム及びアルミニウム合金の中から所望の特性に応じて適切なものを採用することができる。第２部品は、例えば、比較的強度の高いＪＩＳ  Ａ６０００系合金またはＡ７０００系合金から構成されていてもよい。
【００１８】
第１部品と第２部品との間には、ろう付継手が介在しており、第１部品と第２部品とはろう付継手を介して接合されている。ここで、前述した「ろう付継手」は、第１部品の心材と第２部品との間に充填されたろう材と、第１部品の心材と第２部品との隙間から外方に延出したフィレットとを含む概念である。
【００１９】
ろう付継手の接合強度は１５０ＭＰａ以上である。ろう付継手の接合強度は、１７０ＭＰａ以上であることがより好ましく、２００ＭＰａ以上であることがさらに好ましい。
【００２０】
ろう付継手の接合強度は、アルミニウム接合体から、いずれかのろう付継手と、ろう付継手を介して接合された第１部品及び第２部品とを含む小片を切り出した後、ＪＩＳ  Ｚ２２４１：２０１１の規定に準じた方法によってこの小片の引張試験を行うことにより得られる値である。
【００２１】
ろう付継手は、Ｍｇ：０．２５質量％以上を含有するアルミニウム合金からなるろう材を有していることが好ましい。ろう付継手におけるろう材中のＭｇ量を前記特定の範囲とすることにより、ろう付継手の接合強度をより高めることができる。ろう付継手の接合強度をさらに高める観点からは、ろう付継手におけるろう材中のＭｇ量は、０．４０質量％以上であることがより好ましい。
【００２２】
前記アルミニウム接合体は、前記の態様の製造方法により作製することができる。前記の態様の製造方法においては、まず、第１部品及び第２部品を準備する。第１部品を構成するブレージングシートは、Ｍｇ：０．３０質量％以上１．８０質量％未満を含むアルミニウム合金からなる心材と、Ａｌ−Ｓｉ系合金からなり、５〜２１５μｍの厚みを有し、前記心材上に積層されたろう材層と、を備え、前記ろう材層の厚みＸ［μｍ］と前記心材中のＭｇ量Ｙ［質量％］とが下記式（１）または下記式（２）のいずれかを満たしている。
Ｙ≧Ｘ／１２０（但し、Ｘ≧３６）  ・・・（１）
Ｙ≧０．３０（但し、Ｘ＜３６）    ・・・（２）
【００２３】
ブレージングシートの心材は、ろう付加熱において溶融せず、ろう付後に第１部品の形状を構成する材料である。心材は、Ｍｇ：０．３０質量％以上１．８０質量％未満を含むアルミニウム合金から構成されている。より具体的には、心材を構成するアルミニウム合金は、Ｍｇ：０．３０質量％以上１．８０質量％未満を含み、残部がＡｌ（アルミニウム）及び不可避的不純物からなる化学成分を有していてもよい。また、心材を構成するアルミニウム合金には、必須成分としてのＭｇ以外に、１種または２種以上の任意成分が含まれていてもよい。心材中の任意成分としては、例えば、Ｓｉ、Ｃｕ（銅）、Ｍｎ（マンガン）、Ｚｎ（亜鉛）、Ｔｉ（チタン）等がある。
【００２４】
心材中のＭｇは、ろう付加熱時に心材から拡散してろう材層内へ移動する。また、ろう材の溶融後には、心材から溶融ろう中へＭｇが溶出する。そして、Ｍｇを含む溶融ろうが第１部品と第２部品との間で凝固することにより、Ｍｇによって強化されたろう材を含むろう付継手を形成することができる。心材中のＭｇ量を少なくとも０．３０質量％以上とすることにより、ろう付継手におけるろう材中のＭｇ量を十分に多くし、接合強度を向上させることができる。
【００２５】
また、ろう付前のブレージングシートは、単に心材中のＭｇ量を０．３０質量％以上にするだけではなく、ろう材層の厚みに応じて前記式（１）または前記式（２）のいずれかを満たしている。
【００２６】
ろう付前のブレージングシートにおけるろう材層の厚みが３６μｍ以上である場合、ろう材層の厚みが厚くなるほど、心材からろう材層内へ拡散し、または溶融ろう中へ溶出するＭｇの量が少なくなりやすい。そのため、ろう材層の厚みが３６μｍ以上の場合には、前記式（１）のようにろう材層の厚みが厚いほど心材中のＭｇ量を多くすることにより、ろう付継手におけるろう材中のＭｇの量を十分に多くし、接合強度をより向上させることができる。一方、ろう材層の厚みが３６μｍ未満である場合には、前記式（２）のように、心材中のＭｇ量を０．３０質量％以上とすればよい。
【００２７】
心材中のＭｇ量が、ろう材層の厚みに応じて選択される前記式（１）または前記式（２）のいずれかを満たさない場合には、ろう付継手におけるろう材中のＭｇの量が不足するため、接合強度の低下を招くおそれがある。心材中のＭｇ量が１．８０質量％以上の場合には、心材の融点が過度に低下するおそれがある。そのため、ろう付加熱中に、第１部品の変形や溶融ろうが心材中へ浸透するエロージョンと呼ばれる現象が発生しやすくなる。
【００２８】
ろう付前のブレージングシートにおける心材上には、Ａｌ−Ｓｉ系合金からなるろう材層が設けられている。ろう材層を構成するＡｌ−Ｓｉ系合金としては、Ｓｉ：６質量％以上１３質量％以下を含むアルミニウム合金を採用することができる。より具体的には、Ａｌ−Ｓｉ系合金は、Ｓｉ：６質量％以上１３質量％以下を含み、残部がＡｌ及び不可避的不純物からなる化学成分を有していてもよい。また、Ａｌ−Ｓｉ系合金には、必須成分としてのＳｉの他に、１種または２種以上の任意成分が含まれていてもよい。
【００２９】
例えば、ろう材層を構成するＡｌ−Ｓｉ系合金中には、任意成分として、Ｂｉ（ビスマス）：０．００５０質量％以上０．０６０質量％未満が含まれていてもよい。ろう材層中のＢｉは、溶融ろうの濡れ性をより向上させ、ろう付不良の発生をより効果的に抑制することができる。しかし、ろう材層中のＢｉ量が過度に多い場合には、ブレージングシートの製造過程において、ろう材層の表面に形成される酸化皮膜が厚くなり、ろう付性の悪化を招くおそれがある。ろう材層中のＢｉの含有量を前記特定の範囲とすることにより、前述した問題を回避しつつ、ろう付不良の発生をより効果的に抑制することができる。
【００３０】
また、フラックスを用いずに第１部品と第２部品とのろう付を行う場合には、ろう材層を構成するＡｌ−Ｓｉ系合金中に、Ｍｇ：０質量％超え０．６０質量％以下のＭｇが含まれていてもよい。この場合には、ろう付の初期段階において、ろう材層の表面に存在する微量のＭｇによって第１部品の表面に存在する酸化皮膜を脆弱化することができる。
【００３１】
更にろう付加熱を継続し、第１部品の温度が４５０℃程度を超えると、中間材中のＭｇがろう材層内に拡散し、ろう材層内のＭｇ量が次第に多くなる。そして、ろう材が溶融すると、溶融ろう中のＭｇが一気にろうの表面に到達する。このとき、第１部品の表面に存在する酸化皮膜は、前述したようにろう付の初期段階において脆弱化されている。それ故、中間材から拡散した多量のＭｇを含むろうによって酸化皮膜を速やかに破壊することができる。
【００３２】
以上の結果、前記特定の範囲のＭｇを含むろう材層を備えた第１部品を用い、フラックスを用いずにろう付を行うことにより、第１部品と第２部品とのろう付性をより向上させることができる。
【００３３】
また、ろう材層を構成するＡｌ−Ｓｉ系合金中には、任意成分として、Ｂｅ（ベリリウム）、Ｌｉ（リチウム）等が添加されていてもよい。
【００３４】
ろう付前のブレージングシートにおけるろう材層の厚みは、５〜２１５μｍの範囲内から適宜設定することができる。ろう材層の厚みが５μｍ未満の場合には、ろう付時に生じる溶融ろうの量が不足し、ろう付不良の発生を招くおそれがある。ろう材層の厚みが２１５μｍを超える場合には、心材からろう材層の表面までの距離が過度に長くなるため、ろう付継手におけるろう材中のＭｇ量が少なくなるおそれがある。その結果、ろう付継手の接合強度の低下を招くおそれがある。
【００３５】
ろう付前のブレージングシートは、心材とろう材層との間に、Ｍｇ：０．８０質量％以上６．５０質量％未満を含有するアルミニウム合金からなる中間材を有していてもよい。中間材を構成するアルミニウム合金は、具体的には、Ｍｇ：０．８０質量％以上６．５０質量％未満を含有し、残部がＡｌ及び不可避的不純物からなる化学成分を有していてもよい。また、中間材を構成するアルミニウム合金には、必須成分としてのＭｇ以外に、１種または２種以上の任意成分が含まれていてもよい。
【００３６】
中間材中のＭｇも、心材中のＭｇと同様に、ろう付加熱中にろう材層中へ拡散し、または溶融ろう中に溶出する。これにより、ろう付継手におけるろう材中のＭｇ量をより多くし、接合強度をより高くすることができる。
【００３７】
中間材中のＭｇ量が０．８０質量％未満の場合には、ろう付継手におけるろう材中のＭｇ量が不足し、接合強度を向上させる効果が低くなるおそれがある。また、中間材中のＭｇ量が６．５０質量％以上の場合には、ブレージングシートの製造過程における中間材の圧延性が低くなり、ブレージングシートを作製することが難しくなるおそれがある。
【００３８】
中間材には、必須成分としてのＭｇ以外に、任意成分として、Ｓｉ：０質量％超え１３．０質量％以下が含まれていてもよい。この場合には、中間材の溶融開始温度をより低くし、ろう付加熱中における中間材からろう材層中へのＭｇの拡散及び溶融ろうへの溶出をより促進することができる。その結果、第１部品の表面に到達するＭｇ量を十分に多くし、ろう付継手の接合強度をより高くすることができる。
【００３９】
中間材中のＳｉの含有量が１３．０質量％を超える場合には、ブレージングシートの製造過程における中間材の圧延性が低くなり、ブレージングシートを作製することが難しくなるおそれがある。
【００４０】
前述した構成のブレージングシートを準備した後、前記ブレージングシートに成形加工を施して前記第１部品を作製する。成形加工の方法は特に限定されることはなく、例えば、プレス加工等を採用することができる。
【００４１】
前記の態様の製造方法においては、ブレージングシートを準備してからろう付するまでの間に、酸又はアルカリを用いてブレージングシートの表面にエッチングを施すことが好ましい。この場合には、ブレージングシートの製造過程において形成された厚い酸化皮膜をエッチングによって脆弱化し、ろう付性をさらに向上することができる。
【００４２】
その後、前記第１部品と前記第２部品とをろう付する。ろう付の初期段階においては、心材中のＭｇが固体のろう材層中に拡散し、ろう材層内へ移動する。また、ろう付が進行し、ろう材が溶融し始めると、心材から溶融ろう中へのＭｇが溶出する。このようなＭｇを含む溶融ろうが第１部品と第２部品との間で凝固することにより、両者の間にろう付継手が形成される。
【００４３】
また、ブレージングシートを用いたろう付においては、ブレージングシートの全面に溶融ろうが形成される。この溶融ろうの大部分は表面張力によって第１部品と第２部品との隙間に集まり、ろう付継手を形成する。第１部品と第２部品との隙間に移動しなかった溶融ろうは、心材の表面に残留し、ろう付前よりも厚みが減少したろう材層として残存する。以上により、第１部品と第２部品とをろう付し、アルミニウム接合体を得ることができる。
【００４４】
第１部品と第２部品とのろう付は、フラックスを用いて行ってもよいし、フラックスを用いずに行ってもよい。フラックスを用いてろう付を行う場合には、例えば、第１部品及び第２部品の少なくとも一方にフラックスを塗布した後、第１部品と、第２部品との間にフラックスを介在させた状態でろう付を行う方法を採用することができる。この場合、第１部品及び第２部品に塗布するフラックスとしては、フルオロアルミン酸カリウム等を含むフッ化物系フラックスや、セシウムを含むセシウム系フラックス等を使用することができる。
【００４５】
第１部品及び第２部品に塗布するフラックスとしては、セシウム系フラックスを使用することが好ましい。セシウム系フラックスは、心材からろう材層内へ拡散し、または溶融ろう中に溶出したＭｇと反応しにくい。そのため、フラックスとの反応によるろう材中のＭｇ量の減少を抑制し、ろう付継手の接合強度の低下を抑制することができる。また、セシウム系フラックスによれば、Ｍｇとの反応生成物の量を低減することができるため、フラックスとＭｇとの反応生成物によるろう付性の悪化を抑制することもできる。
【００４６】
また、第１部品と第２部品とを所望の形状に組み立てて組立体を作製した後、溶融した塩化物系フラックス浴に組立体を浸漬してろう付を行う方法を採用することもできる。
【００４７】
フラックスを用いてろう付を行う場合には、ろう材層中にＭｇを含まない第１部品を用いることが好ましい。ろう材層中にＭｇを含む場合、フラックスとろう材層中のＭｇとの反応によってＭｇが消費され、ろう材層中のＭｇによる酸化皮膜の脆弱化の効果が得られなくなるおそれがある。また、ろう材層中のＭｇ量が過度に多い場合には、第１部品の表面にＭｇとフラックスとの反応生成物が形成され、ろう付性の悪化を招くおそれもある。
【００４８】
第１部品と第２部品とのろう付をフラックスを用いずに行う場合には、例えば、第１部品と第２部品とを所望の形状に組み立てて組立体を作製した後、不活性ガス中でフラックスを用いずにろう付を行う方法を採用することができる。心材や中間材に含まれるＭｇは、ろう材を強化するだけではなく、第１部品や第２部品の表面に存在する酸化皮膜を破壊する作用を有している。
【００４９】
そのため、Ｍｇを含む心材や中間材を備えた第１部品を用いてろう付を行うことにより、心材や中間材から第１部品の表面に移動したＭｇによって酸化皮膜を破壊し、フラックスを用いずにろう付を行うことができる。また、この場合には、フラックスを用いる場合のようにＭｇがフラックスとの反応によって消費されないため、ろう付継手におけるろう材中のＭｇ量をより多くすることができる。
【００５０】
更に、第１部品と第２部品とのろう付をフラックスを用いずに行う場合には、フラックスやろう材層を所望の位置に保持するためのバインダを使用する必要がない。それ故、ろう付中におけるバインダの熱分解によるガスの発生を回避し、ひいてはろう付継手内へのボイドの形成を抑制することができる。
【００５１】
これらの結果、第１部品と第２部品とのろう付をフラックスを用いずに行うことにより、ろう付継手の接合強度をより向上させることができる。
【００５２】
ろう付に用いる不活性ガスとしては、例えば、窒素、アルゴン、ヘリウムなどを使用することができる。ろう付中の不活性ガスの圧力は、例えば、１〜１１００００Ｐａの範囲内とすることができる。つまり、ろう付は、大気圧または大気圧よりも若干高い圧力下で行ってもよいし、１Ｐａ以上の真空中で行ってもよい。
【００５３】
ろう付中の不活性ガスの圧力が過度に低い場合には、ろう付加熱の際に溶融ろうからＭｇが蒸発しやすい。そのため、ろう付継手におけるろう材中のＭｇ量が不足し、ろう付継手の強度の低下を招くおそれがある。ろう付中の不活性ガスの圧力を１Ｐａ以上とすることにより、かかる問題を回避し、前記特定の範囲の接合強度をより確実に実現することができる。
【００５４】
前記製造方法においては、ろう付を行った後、前記アルミニウム接合体に溶体化処理を行い、次いで、前記アルミニウム接合体に人工時効処理を行うことが好ましい。溶体化処理においては、アルミニウム接合体をろう材の溶体化処理温度まで加熱した後急冷することにより、ろう材をＭｇの過飽和固溶体とする。
【００５５】
次に、人工時効処理を行うことにより、ろう付継手におけるろう材中に、Ｍｇを含む金属間化合物を微細に析出させる。この金属間化合物は、ろう材の粒界に析出し、ろう材の強度をより向上させる作用を有する。それ故、溶体化処理及び人工時効処理を施すことにより、ろう付継手の接合強度をより向上させることができる。
【００５６】
溶体化処理における処理温度は、例えば、４８０〜５６０℃の範囲から適宜設定することができる。また、溶体化処理における急冷方法は特に限定されることはなく、例えば水焼入等を採用することができる。
【００５７】
人工時効処理における保持温度は、例えば、１６０〜２２０℃の範囲から適宜設定することができる。また、人工時効処理における保持時間は、例えば、４〜２４時間の範囲から適宜設定することができる。
【実施例】
【００５８】
（実施例１）
前記アルミニウム接合体及びその製造方法の実施例を、図１〜図２を用いて説明する。図１に示すように、アルミニウム接合体１は、第１部品２と、第２部品３と、第１部品２と第２部品３との間に介在し、両者を接合するろう付継手４と、を有している。第１部品２は、アルミニウム合金からなる心材２１と、心材２１上に存在するろう材層２２と、を備えたブレージングシート２０である。第２部品３は、アルミニウム材から構成されている。ろう付継手４は、１５０ＭＰａ以上の接合強度を有している。
【００５９】
本例のアルミニウム接合体１は、平板状を呈する第１部品２と、平板状を呈し、第１部品２に対して垂直に配置された第２部品３と、を有している。また、第１部品２と第２部品３との間には、Ｔ字状のろう付継手４、つまり、Ｔ継手が形成されている。
【００６０】
第１部品２は、具体的には、ろう付後のブレージングシート２０から構成されている。つまり、第１部品２は、その形状を形作る心材２１と、心材２１上に配置されたろう材層２２と、を有している。ろう材層２２は、ろう付前のブレージングシート２０におけるろう材層２２のうち、ろう付加熱後に心材２１上に残留した溶融ろうによって形成される。
【００６１】
第２部品３は、具体的には、ＪＩＳ  Ａ６９５１合金からなる厚み３ｍｍの板材である。第２部品３は、その端面３１が第１部品２の心材２１に対向して配置されている。第１部品２と第２部品３の端面３１との間には、ろう材２３が充填されている。これにより、ろう付継手４に、端面３１と心材２１とが平面同士で接合されてなる面接合部４１を形成することができる。
【００６２】
第１部品２と第２部品３との間には、ろう付継手４が介在している。本例のろう付継手４は、第１部品２の心材２１と第２部品３の端面３１との隙間に充填されたろう材２３を含む面接合部４１と、面接合部４１の外方に延出したろう材２３からなるフィレット４２とを有している。フィレット４２は、第１部品２の心材２１上に存在するろう材層２２に連なっており、第２部品３に近づくにつれて次第に厚みが厚くなっている。そして、フィレット４２の厚みは、第２部品３の側面３２と接する部分において最も厚みが厚くなっている。なお、本明細書におけるフィレット４２は、ろう材２３のうち、第１部品２の心材２１上に存在するろう材層２２の厚みよりも厚い部分をいう。
【００６３】
本例のろう付継手は、１５０ＭＰａ以上の接合強度を有している。ろう付継手４の接合強度は、以下のようにして測定することができる。まず、引張試験機の固定チャックに、治具を介して第１部品２を取り付ける。この際、治具によって第１部品２を厚み方向における両面から拘束することにより、引張試験中の第１部品２の変形を抑制する。次に、引張試験機のクロスヘッドに第２部品３を取り付ける。そして、クロスヘッドの移動速度を１０ｍｍ／分として引張試験を行い、荷重−変位曲線を取得する。
【００６４】
得られた荷重−変位曲線における最大荷重を、ろう付継手４の最大断面積、つまり、フィレット４２の面積と第２部品３の端面３１の面積との合計で除することにより、ろう付継手４の引張強さが算出される。この引張強さを、ろう付継手４の接合強度とする。
【００６５】
アルミニウム接合体１の具体的な態様は、本例の態様に限定されるものではない。例えば、アルミニウム接合体１は、第１部品２及び第２部品３に加えて、さらに他の部品を有していてもよい。また、第１部品２及び第２部品３の形状は、アルミニウム接合体１の用途に応じて適宜変更することができる。更に、ろう付継手４は、第１部品２の端部と第２部品の端部とが重ね合わされてなる重ね継手や、第１部品２の両面に第２部品３が接合されてなる十字継手、第１部品２及び第２部品３の少なくとも一方に設けられた屈曲部において接合されたフレア継手等の、他の形態の接手であってもよい。
【００６６】
本例のアルミニウム接合体１は、例えば、以下の方法により作製することができる。まず、Ｍｇ：０．３０質量％以上１．８０質量％未満を含むアルミニウム合金からなる心材２１と、Ａｌ−Ｓｉ系合金からなり、５〜２１５μｍの厚みを有し、心材２１上に積層されたろう材層２２と、を備え、ろう材層２２の厚みＸ［μｍ］と心材２１中のＭｇ量Ｙ［質量％］とが下記式（１）または下記式（２）のいずれかを満たす、ブレージングシート２００を準備し、これを第１部品２とする。
Ｙ≧Ｘ／１２０（但し、Ｘ≧３６）  ・・・（１）
Ｙ≧０．３０（但し、Ｘ＜３６）    ・・・（２）
【００６７】
これとは別に、ＪＩＳ  Ａ６９５１合金からなる板材を準備し、これを第２部品３とする。
【００６８】
このようにして準備した第１部品２のろう材層２２に第２部品３の端面３１を当接させて、図２に示す組立体１０を作製する。
【００６９】
その後、組立体１０のろう付を行い、第１部品２の心材２１と第２部品３との間にろう付継手４を形成する。以上により、アルミニウム接合体１を得ることができる。
【００７０】
本例のアルミニウム接合体１における第１部品２は、アルミニウム合金からなる心材２１と、心材２１上に存在するろう材層２２と、を備えたろう付後のブレージングシート２０である。そして、第１部品２と第２部品３とは、ブレージングシート２０のろう材層２２に由来するろう材２３を備えたろう付継手４を介して接合されている。このように、ブレージングシート２０からなる第１部品２を用いることにより、ろう付後に形成されるろう付継手４を、心材２１から拡散したＭｇによって強化することができる。その結果、ろう付継手４の接合強度を格段に高めることができる。
【００７１】
また、本例のろう付継手４は、第１部品２の心材２１と第２部品３の端面３１とが平面同士で接合された面接合部４１を有している。このように、ろう付継手４に面接合部４１を設けることにより、ろう付継手４の接合強度をより向上させることができる。
【００７２】
更に、本例のろう付継手４は、面接合部４１の外部に延出したろう材２３からなるフィレット４２を有している。これにより、ろう付継手４における、ろう材２３と第２部品３の接合面積、及び、ろう材２３と心材２１との接合面積をより広くし、ろう付継手４の接合強度をより向上させることができる。
【００７３】
（実施例２）
本例は、種々のブレージングシート２００からなる第１部品２と第２部品３との間に形成されるろう付継手４の接合強度及びろう付性を評価した例である。なお、本例以降の例において用いる符号のうち、既出の例において使用した符号と同一のものは、特に説明のない限り既出の例と同様の構成要素等を表す。
【００７４】
本例において使用した第１部品は、表１に示す積層構造を有する厚み２ｍｍのブレージングシート２００である。また、第２部品３は、ＪＩＳ  Ａ６９５１合金またはＡ６０６１合金からなる厚み３ｍｍの平板である。
【００７５】
なお、表１中の記号「Ｂａｌ．」は、残部であることを示す記号であり、記号「−」は、当該元素を積極的に添加していないことを示す記号である。記号「−」により示された元素の含有量は、具体的には、０．０５質量％以下（但し、０質量%を含む）である。また、「クラッド率」欄には、ろう材層及び中間材のクラッド率、つまり、ろう付前のブレージングシート２００の厚みに対するろう材層又は中間材の厚みの比率（％）を記載し、「厚み」欄には、ろう材層及び中間材の厚み（μｍ）を記載した。
【００７６】
表１に示すブレージングシートのうち、ブレージングシートＳ１８、Ｓ２０については、その製造過程において、圧延中に割れやクラッド接合不良などの問題が発生するため、以降の評価を行っていない。
【００７７】
第１部品２及び第２部品３を準備した後、第１部品２のろう材層２２に第２部品３の端面３１を突き当てて組立体１０を得る。この組立体１０を、以下の（１）〜（４）のいずれかの方法によってろう付することにより、第１部品２と第２部品３との間に面接合部４１及びフィレット４２を含むろう付継手４を形成し、アルミニウム接合体１（試験体Ｔ１〜Ｔ２５）を得ることができる。
【００７８】
（１）フラックス塗布法
組立体１０を作製する前に、予め、第１部品２のろう材層２２に、２質量％のセシウムを含むセシウム系フラックスを塗布する。セシウム系フラックスの塗布量は５ｇ／ｍ2とする。その後、前述したように組立体１０を作製し、不活性ガス雰囲気炉を用いて組立体１０のろう付を行う。
【００７９】
より具体的には、炉内に組立体１０を配置した後、窒素ガスによって炉内をパージし、炉内の酸素濃度を１５体積ｐｐｍまで低下させる。その後、炉内温度が６００℃に到達するまで組立体を加熱することにより、第１部品２と第２部品３とのろう付を行ってアルミニウム接合体１を得る。炉内の温度が６００℃に到達した後、加熱を停止し、炉内にて溶融ろうが凝固するまでアルミニウム接合体１を冷却する。その後、アルミニウム接合体１を炉から取り出し、室温まで冷却する。
【００８０】
（２）フラックス浸漬法
塩化リチウム（ＬｉＣｌ）、塩化カリウム（ＫＣｌ）、塩化ナトリウム（ＮａＣｌ）を主成分とし、フッ化リチウム（ＬｉＦ）、フッ化カリウム（ＫＦ）、フッ化アルミニウム（ＡｌＦ3）を添加したフラックスを溶融させたフラックス浴を準備する。このフラックス浴の温度を６０２℃に保持し、フラックス浴中に組立体１０を１分間浸漬する。これにより、第１部品２と第２部品３とのろう付を行ってアルミニウム接合体１を得る。フラックス浴から取り出したアルミニウム接合体１を湯洗し、ついで水洗することにより、アルミニウム接合体１に付着したフラックスを除去する。
【００８１】
（３）フラックスフリー法
セシウム系フラックスを第１部品２に塗布しない以外は、前述したフラックス塗布法と同様の方法によりろう付を行い、アルミニウム接合体１を得る。
【００８２】
（４）真空ろう付法
組立体１０を真空炉内に配置した後、炉内から大気を排気しつつ、組立体を５５０℃になるまで加熱する。組立体の温度が５５０℃に到達した時点の炉内の圧力は、例えば、５×１０-3〜７×１０-3Ｐａである。組立体の温度が５５０℃に到達した後、排気を継続しながら炉内にアルゴンガスを導入する。そして、炉内の圧力が１Ｐａ以上となるようにアルゴンガスの供給量を調整しながら組立体を６００℃で加熱する。これにより、第１部品２と第２部品３とのろう付を行ってアルミニウム接合体１を得る。炉内の温度が６００℃に到達した後、加熱を停止し、炉内にて溶融ろうが凝固するまでアルミニウム接合体１を冷却する。その後、アルミニウム接合体１を炉から取り出し、室温まで冷却する。
【００８３】
本例では、前記のいずれかの方法によってろう付を行ったアルミニウム接合体１に、更に溶体化処理及び人工時効処理を行う。溶体化処理においては、具体的には、アルミニウム接合体１を５５０℃の塩浴炉に３分間浸漬して加熱した後、水焼入れを行う。人工時効処理においては、溶体化処理を行ったアルミニウム接合体１を、空気炉を用いて１７５℃の温度に８時間保持する。
【００８４】
以上の処理を行ったアルミニウム接合体１におけるろう付継手４の接合強度は、以下のようにして測定することができる。まず、引張試験機の固定チャックに、治具を介して第１部品２を取り付ける。この際、治具によって第１部品２を厚み方向における両面から拘束することにより、引張試験中の第１部品２の変形を抑制する。次に、引張試験機のクロスヘッドに第２部品３を取り付ける。そして、クロスヘッドの移動速度を１０ｍｍ／分として引張試験を行い、荷重−変位曲線を取得する。
【００８５】
得られた荷重−変位曲線における最大荷重を、ろう付継手４の最大断面積、つまり、フィレット４２の面積と第２部品３の端面３１の面積との合計で除することにより、ろう付継手４の引張強さが算出される。本例においては、この引張強さの値をろう付継手４の接合強度とする。ろう付継手４の接合強度は、表２の「接合強度」欄に記載した通りである。
【００８６】
また、アルミニウム接合体１のろう付性は、ろう付継手４に形成されるフィレット４２の形状に基づいて評価することができる。フィレット４２の形状の評価に当たっては、フィレット４２を目視により観察し、フィレット４２の形状を評価する。表２の「フィレットの形状」欄に記載した記号の意味は、以下の通りである。
【００８７】
Ａ＋：均一な形状を有し、表面が平滑であり、脚長０．５ｍｍ以上のフィレットが形成されている
Ａ：均一な形状を有し、表面が平滑であり、脚長０．５ｍｍ未満のフィレットが形成されている状態
Ｂ：均一な形状を有するが表面がやや粗いフィレット、または、やや不均一な形状を有するが表面が平滑なフィレットのいずれかが形成されている状態
Ｃ：形状が不均一なフィレット、または、表面が顕著に荒れているフィレットが形成されている状態
Ｄ：フィレットが断続的に形成されている、または、フィレットが全く形成されていない状態
【００８８】
フィレット４２の形状の評価においては、連続したフィレットが形成されている記号Ａ＋〜Ｃの場合を、許容できる程度のろう付性を有しているため合格と判定し、連続したフィレットが形成されていない記号Ｄの場合を、ろう付性が低いため不合格と判定する。
【００８９】
【表１】
2020093267.tif 000003
【００９０】
【表２】
2020093267.tif 000004
【００９１】
表１及び表２に示すように、試験体Ｔ１〜Ｔ１３、Ｔ１５〜Ｔ１６、Ｔ１９、Ｔ２１、Ｔ２４〜Ｔ２５には、前記特定の範囲のＭｇを含む心材２１を備えたブレージングシートからなる第１部品２が用いられている。表２に示すように、これらのブレージングシートは、優れたろう付性を有し、前記（１）〜（４）のいずれのろう付方法においても、１５０ＭＰａ以上の接合強度を有するろう付継手４を形成することができる。
【００９２】
これらのブレージングシートの中でも、特に、前記特定の範囲のＭｇを含む中間材を備えたブレージングシートＳ６〜Ｓ１１、Ｓ１９は、中間材を有しないブレージングシートよりも更に高い接合強度を有するろう付継手４を形成することができ、ろう付継手４の接合強度を格段に向上させることができる。
【００９３】
試験体Ｔ１４、Ｔ２１には、ろう材層２２中にＭｇが含まれているブレージングシートが用いられているため、フラックスを用いたろう付には適さない。それ故、これらの試験体については、フラックス塗布法及びフラックス浸漬法によるろう付を実施していない。しかし、これらの試験体には、前記特定の範囲のＭｇを含む心材２１を備えたブレージングシートからなる第１部品２が用いられているため、フラックスを用いないろう付では、１５０ＭＰａ以上の接合強度を有するろう付継手４を形成することができる。
【００９４】
試験体Ｔ１７には、心材２１中のＭｇ量が前記特定の範囲よりも少ないブレージングシートＳ１５が用いられている。そのため、ろう付継手４におけるろう材２３中のＭｇ量が不足し、接合強度の低下を招くおそれがある。
【００９５】
試験体Ｔ１８には、心材２１中のＭｇ量が前記特定の範囲よりも多いブレージングシートＳ１６が用いられている。そのため、心材２１にエロージョンが発生し、ろう付継手４の接合強度が低くなりやすい。
【００９６】
本発明に係るアルミニウム接合体、その製造方法及びブレージングシートの態様は、前述した各実施例の態様に限定されるものではなく、本発明の趣旨を損なわない範囲で適宜変更することができる。
【符号の説明】
【００９７】
１  アルミニウム接合体
２  第１部品
２１  心材
２２  ろう材層
３  第２部品
４  ろう付継手
【図１】
2020093267.tif 000005
【図２】
2020093267.tif 000006